(57)【要約】【課題】良好な排ガス浄化用触媒の製造方法を提供すること。【解決手段】ロジウム塩と金塩と臭化物イオンとを含む混合溶液に、還元剤を添加することにより、ロジウムと金とを含む微粒子を生成させ、次に該微粒子を触媒担体に担持させることを含む、排ガス浄化用触媒の製造方法。【選択図】図４
2015182040.tif 000002
【特許請求の範囲】
【請求項１】
ロジウム塩と金塩と臭化物イオンとを含む混合溶液に、還元剤を添加することにより、ロジウムと金とを含む微粒子を生成させ、次に該微粒子を触媒担体に担持させることを含む、排ガス浄化用触媒の製造方法。
【発明の詳細な説明】
【技術分野】
【０００１】
本発明は、排ガス浄化用触媒、特にはロジウムと金とを含む微粒子を担持する触媒の製造方法に関する。
【背景技術】
【０００２】
近年、地球環境保護の観点から、排ガス規制が世界的に年々強化されている。この対応策として、内燃機関においては、排ガス浄化用触媒が用いられる。この排ガス浄化用触媒において、排ガス中のハイドロカーボン、ＣＯおよび窒素酸化物（以下、ＮＯｘと略記することもある。）を効率的に除去するために、触媒成分としてＰｔ、Ｐｄ、Ｒｈ等の貴金属などが使用されている。
【０００３】
その中でも複数の金属元素からなる合金は、それを構成する金属元素の単体とは異なる性質を示すため、従来の金属では得られなかった特異的な性質を発現することが期待できる。一方金属微粒子はその表面積の大きさ、バルクの金属とは異なる性質などを示す場合があることから、その応用が期待されている。こうしたことから、排ガス浄化用触媒においても、合金微粒子を触媒成分として利用することが検討されている。
【０００４】
特許文献１は、ロジウム塩と金塩に保護剤を添加した混合溶液にアンモニアボランや水素化ホウ素ナトリウムなどのホウ素系還元剤を添加することによる、ロジウムと金を含む金属粒子の製造方法を記載する。
【先行技術文献】
【特許文献】
【０００５】
【特許文献１】国際公開第２０１２−１２０７１１号パンフレット
【発明の概要】
【発明が解決しようとする課題】
【０００６】
自動車用排気ガス触媒において、ロジウムはＯ２共存下でもＮＯｘ還元能に優れることが知られており、ガソリンエンジン用三元触媒として欠かせない元素である。しかし、ロジウムは、酸化されると活性が低下するため、ロジウムの酸化をさらに防ぐことが求められている。さらにＮＯｘ還元温度をより低温化することが求められている。
【課題を解決するための手段】
【０００７】
本発明の態様は、以下のようである。
（１）ロジウム塩と金塩と臭化物イオンとを含む混合溶液に、還元剤を添加することにより、ロジウムと金とを含む微粒子を生成させ、次に該微粒子を触媒担体に担持させることを含む、排ガス浄化用触媒の製造方法。
【発明の効果】
【０００８】
本発明の態様によれば、金に臭化物イオンが配位することで、金の酸化還元電位が下がり、ロジウムの酸化還元電位に近づけることができる。これによって、金とロジウムの還元速度が近づくため、微粒子間でのロジウム／金比率の均一性が高くなり、ロジウムの酸化をさらに抑えることができる。そして排ガス浄化用触媒として用いた場合には、ＮＯｘの浄化活性がより高くなるものである。
【図面の簡単な説明】
【０００９】
【図１】図１は、実施例１に係る触媒（ａ）と比較例１の触媒（ｂ）のエネルギー分散型Ｘ線分析装置付走査透過型電子顕微鏡（ＳＴＥＭ−ＥＤＸ）写真を示す図である。
【図２】図２は、実施例１に係る触媒（ａ）と比較例１の触媒（ｂ）について、ＳＴＥＭ画像より算出した微粒子の平均一次粒径（各粒子１００点測定）を示す図である。
【図３】図３は、合成例１および実施例１に係る製造工程を説明する図である。  なお、ＡｕとＲｈとの組成を区別するために、模式的にＡｕとＲｈとを別粒子のように記載しているが、ＡｕとＲｈとは合金であり、全体で１つの粒子である。
【図４】図４は、実施例１に係る触媒（ａ）と比較例１の触媒（ｂ）について、ＮＯｘの５０％浄化温度を測定した結果を示す図である。
【図５】図５は、実施例１に係る触媒（ａ）と比較例１の触媒（ｂ）について、ＥＤＸより算出したＡｕの含有率（各粒子１００点測定）およびその標準偏差を示す図である。
【発明を実施するための形態】
【００１０】
本発明者らは、鋭意努力した結果、金イオンに予め臭化物イオンを配位させることにより、生成する金属微粒子中のロジウム（Ｒｈ）と金（Ａｕ）との組成比がより仕込み量の比に近くなり、それによってＮＯｘ還元能においてより優れた特性を示すことを見いだし本発明に至ったものである。
【００１１】
本発明に係る方法では、ロジウム塩と金塩と臭化物イオンとを含む混合溶液に、還元剤を添加することにより、ロジウムと金とを含む微粒子を生成させるものである。
【００１２】
図３に、本発明に係る微粒子の製造プロセスを模式的に示す。さらに理解を容易にするため、還元剤を用いた金属イオンの還元および触媒担体への担持についても併せて示している。なお、本明細書中において、「微粒子」とは、ナノメートルサイズの平均一次粒径を有する粒子をいう。
【００１３】
図３を参照すると、まず、ロジウム塩と金塩と臭化物イオン（Ｂｒ−）１とが、１種又は複数の溶媒に溶解され、Ｒｈ３＋イオンとＡｕ３＋イオンおよび／またはＡｕ４＋イオンなどの金イオンと臭化物イオン１とを含む混合溶液が調製される。そうすると、金イオンに臭化物イオン１が配位して金イオンの酸化還元電位が低下する。そして還元剤４を溶液中に加えると、混合溶液中に含まれるＲｈ３＋イオンとＡｕ３＋および／またはＡｕ４＋イオンなどの金イオンとが還元５されて、Ｒｈ−Ａｕ微粒子６を生成する。なお、還元剤４を溶液中に加える前に、下記で説明する任意選択的保護剤２を溶液中に加えて、これらの金イオンとロジウムイオンと保護剤２とによって錯体が形成３させてもよい。次にこのＲｈ−Ａｕ微粒子を触媒担体８上に、担持/焼成７すると、Ｒｈ−Ａｕ微粒子を担持した触媒９を得ることができる。
【００１４】
本発明に係る混合溶液では、溶液が不均一とならなければ、溶媒の種類、ロジウム塩の種類、金塩の種類、溶媒の種類、臭化物イオンを生成する化合物の種類などに特に制限なく、ロジウム塩と金塩と臭化物イオンとを溶液中に含む。ロジウム塩、金塩、臭化物イオンを生成する化合物を溶液中に加える順番に制限はなく、任意の順番で加えることができる。またロジウム塩と金塩とのいずれか一方を先に加え、次にこれらの残りの一方を加えた後で、臭化物イオンを生成する化合物を加えることもできる。臭化物イオンを生成する化合物が臭化水素などのガス状態などであって、溶液中での滞留時間などが短い場合には、臭化水素を後から加えると、臭化水素の利用効率を高めることができ好ましい。
【００１５】
次に本発明に係る金イオンと臭化物イオンとの配位について説明する。
【００１６】
【表１】
2015182040.tif 000003
【００１７】
表１に示すように、２５℃の水溶液中における標準電極電位は、塩化物系金塩中のイオンであるＡｕ４＋→Ａｕ（ｓ）ではＥ°＝＋１．００（Ｖ）であり、塩化物系ロジウム塩中のＲｈ３＋→Ｒｈ（ｓ）ではＥ°＝＋０．７６（Ｖ）である。
【００１８】
本発明に係る方法では、金イオンおよびロジウムイオンを還元する前に、金に臭化物イオンを配位させることで、金の酸化還元電位をより卑の方向へシフトさせ、ロジウムと金との酸化還元電位差を狭めるものである。
【００１９】
この金の酸化還元電位をより卑の方向へシフトさせるとは、具体的には、金塩がＡｌＣｌ４−のＥ°＝＋１．００（Ｖ）（表１、左欄、５行）であるところ、臭化物イオンを配位させることで、例えば、より低い電位であるＡｕＢｒ４−のＥ°＝＋０．８２（Ｖ）（表１、左欄、６行）とすることをいう。その結果、Ｒｈ３＋のＥ°＝＋０．７６（Ｖ）（表１、右欄、下から１行）との酸化還元電位差を＋０．０６（Ｖ）に狭めることができる。
【００２０】
酸化還元電位は還元速度に寄与するので、このように金イオンとロジウムイオンとの酸化還元電位差が狭まることで、ロジウムと金とが、より同時に還元されることができ、金イオンとロジウムイオンとを溶液に加えた量を意味する仕込み量の比により近い、ロジウム／金組成比の合金微粒子を合成することができるものである。
【００２１】
本発明に係る方法によれば、ロジウム塩及び金塩としては、特に限定されないが、例えば、塩化物、硝酸塩等を使用することができる。
【００２２】
また、上記のロジウム塩および金塩を含む混合溶液において用いられる溶媒としては、これらの金属塩を溶解させることができる任意の溶媒、例えば、水およびアルコールなどの有機溶媒を含む水性溶媒を使用することができる。なお、本発明に係る方法では、ロジウム塩と金塩とは、最終的に得られる微粒子中の所望のＲｈ／Ａｕ比（モル比）に対応した量で溶媒中に適宜添加されればよい。特に限定されないが、一般的には、ロジウム塩と金塩とは、最終的に得られる微粒子中のロジウムと金との原子量比を任意の比率になるように上記の溶媒中に添加することができる。
【００２３】
本発明に係る方法では、具体的には、金とロジウムとの合計を基準として、ロジウムは、約３０原子％以上、約４０原子％以上、約５０原子％以上、約６０原子％以上、約７０原子％以上、約８０原子％以上、約９０原子％以上、約９５原子％以上、約９６原子％以上、約９７原子％以上であることができ、約９９．９９％原子以下、約９９．５原子％以下、約９９．０原子％以下、約９８．５原子％以下、約９８．０原子％以下、約９７．５原子％以下、約９７．２原子％以下であることができる。
【００２４】
金とロジウムとの合計に対するロジウムの比率が３０原子％以上であると、金がロジウムの活性点数を被覆してしまうことがなく、そして９９．９原子％以下であると、金によるロジウムの酸化防止点数が多くなり、触媒としての活性を保つことができ好ましい。
【００２５】
本発明に係る方法では、臭化物イオンを生成する化合物としては、良好に臭化物イオン（Ｂｒ−）を生じさせることができ、この臭化物イオンを金イオン（Ａｕ３＋、Ａｕ４＋など）に配位させることができるのであれば、特に制限なく、臭化水素酸および／またはナトリウム塩、カリウム塩などの臭化物塩、臭化水素ガスなどを用いることができる。臭化物イオンを生成する化合物を溶液中に加える方法としては、臭化物イオンを生成する化合物の形態に合わせて、適宜選択でき、還元前に、例えば、臭化水素酸（ＨＢｒ）を加える工程、臭化物塩を加える工程、または還元前の混合溶液に臭化水素（ＨＢｒ）ガスをバブリングさせる工程など、およびこれらの工程の２種以上の組み合わせを用いることができる。
【００２６】
臭化物イオンの金イオンに対する比は、臭化物イオンが金イオンに充分配位できれば特に制限なく、例えば、モル比で、約０．８０以上、約０．８５以上、約０．９０以上、約０．９５以上、約０．９８以上、約０．９９以上、約１．００以上であることができ、約１．２０以下、約１．１５以下、約１．１０以下、約１．０５以下、約１．０２以下、約１．０１以下であることができる。
【００２７】
本発明に係る方法では、金イオンとロジウムイオンとの両方を還元できる還元剤を用いることにより、生成した金とロジウムとを含む微粒子内において、金とロジウムとが少なくとも一部において固溶している。
【００２８】
本発明に係る還元剤としては、特に制限なく、水溶液中２５℃における標準電極電位Ｅ°が、ｐＨ７において、−０．５以下であるものを用いることができる。
【００２９】
還元剤としては、具体的には、例えば、ホウ素系還元剤を挙げることができる。ホウ素系還元剤としては、金イオンとロジウムイオンとを還元して、これらの少なくとも一部が固溶体である微粒子を得ることができれば、特に制限なく、水素化ホウ素ナトリウム（ＮａＢＨ４）などの水素化ホウ素塩、アンモニアボラン（ＮＨ３ＢＨ３）などを用いることができる。
【００３０】
さらに本発明に係る方法では、還元剤を使用した後で、溶液中に残留する還元剤を除去して生成した微粒子を精製する溶媒として、溶解度の低い貧溶媒を使用しなければ、生成した微粒子のさらなる二次凝集を避けることができ好ましい。具体的には、溶媒としてはエタノール、イソプロパノールなどが適する。
【００３１】
ここで、貧溶媒とは、金塩、ロジウム塩およびこれらの反応生成物が溶解および／または分散している水溶液中に、加えられた場合に、溶液中においてこれらの塩の加えられた溶媒への溶解度が低いことにより、目視上認識できる程度の二次凝集した粒子による、曇り、不透明さ、沈殿等を生じる溶媒をいう。
【００３２】
任意選択的に、本発明に係る方法では、当該方法により生成する微粒子の表面に配位又は吸着して微粒子同士の凝集や粒成長を抑制しかつ安定化させる目的で、ロジウム塩及び金塩を含む混合溶液に保護剤を任意選択で添加してもよい。このような保護剤としては、金属コロイドの保護剤として公知の任意のものを使用することができる。例えば、有機高分子や、低分子でも窒素、リン、酸素、硫黄等のヘテロ原子を含み配位力の強い有機化合物を保護剤として使用することができる。有機高分子の保護剤としては、ポリアミド、ポリペプチド、ポリイミド、ポリエーテル、ポリカーボネート、ポリアクリロニトリル、ポリアクリル酸、ポリアクリレート、ポリアクリルアミド、ポリビニルアルコール、ヘテロ環ポリマー、及びポリエステル等の高分子化合物を使用することができる。特に好ましくは、ポリビニルピロリドン、ポリビニルピリジン、ポリアクリルアミド等を使用することができる。このような保護剤を上記の混合溶液に添加することで、得られる微粒子の大きさをより確実にナノメートルサイズに制御することが可能である。
【００３３】
さらに、本発明に係る微粒子は、非常に小さな一次粒径を有することができ、具体的には、約９．０ｍ以下、約８．０ｎｍ以下、約７．０ｎｍ以下、約６．０ｎｍ以下、約５．０ｎｍ以下、約４．０ｎｍ以下、および約１．０ｎｍ以上、約２．０ｎｍ以上、約３．０ｎｍ以上の平均一次粒径を有することができる。ここで、本明細書中において「平均一次粒径」とは、特に断りのない限り、微粒子のＳＴＥＭ画像において、１００点の粒子について粒子の粒径を測定した値の平均値をいう。
【００３４】
本発明に係る微粒子を担持させる担体としては、ロジウムと金とからなる微粒子の機能を損なわなければ特に制限なく、例えば、アルミナ−セリア−ジルコニア固溶体、アルミナなどの一般的に知られた担体を使用できる。
【００３５】
何らかの理論に拘束されることを意図しないが、本発明に係る方法では、混合溶液中に、臭化水素酸を加える、臭化水素をバブリングするなどして臭化物イオンを発生させて、金イオンと臭化物イオンを配位させることにより、Ａｕイオンの酸化還元電位が卑の方向にシフトして、Ｒｈイオンの酸化還元電位との差が狭まり、同時還元され易くなっていると考えられる。
【００３６】
その結果、図５に示すように、仕込み量の比（Ｒｈ：Ａｕ＝９７ａｔｏｍ％：３ａｔｏｍ％）に対する標準偏差（σ）は、σ＝２．３６（比較例１（ｂ））に対して、σ＝１．６２（実施例１（ａ））と、より仕込み量の比の近くに、微粒子の原子％比を近づけることができている。
【００３７】
そして本発明に係る方法では、このように仕込み量比の近くに微粒子の原子％比を近づけることにより、金によるロジウムの酸化防止を行え、その結果、本発明に係る方法で製造した触媒では、より低温でも高ＮＯｘ浄化活性を示すことができた（図４）と考えられる。
【００３８】
なお、上記の例は、本発明に係る方法の単なる一応用例に過ぎない。したがって、本発明に係る方法は、排ガス浄化用触媒等の用途だけでなく、例えば、電子伝導体、光増感剤、酸化還元触媒など、幅広い分野の製造方法に適用することが可能である。
【００３９】
本発明が実施形態により、制約されることを意図しないが、より理解の助けとするために、以下に、例示的に実施例および比較例を記載する。
【実施例】
【００４０】
（合成例１：仕込み量の比に近い分布を有するロジウムと金とからなる微粒子（Ｒｈ：Ａｕ＝９７（原子％）：３（原子％）の合成）
（工程１−１）５００ｍＬのセパラブルラスコに２．２ｇ（２０．０ｍｍｏｌ）のポリビニルピロリドン（ＰＶＰ）  Ｋ−２５（平均重量分子量３５０００、製造メーカー名：ナカライテスク（株））を入れ、蒸留水２８０ｍｌを用いて室温下で完全に溶解させた。
【００４１】
（工程１−２）０．０１５ｍｍｏｌの塩化金酸（ＨＡｕＣｌ４）（製造メーカー名：田中貴金属工業（株））と０．４５８ｍｍｏｌの塩化ロジウム（ＲｈＣｌ３）（製造メーカー名：田中貴金属工業（株））を蒸留水２０ｍＬで溶解させ混合させ、次にＡｕと配位するのに充分な量である０．１５ｍｍｏｌの臭化水素酸（ＨＢｒ）を加えて攪拌した。
【００４２】
（工程１−３）次に（工程１−２）で得た溶液を（工程１−１）のセパラブルフラスコに加え、得られた混合溶液をオイルバスを用いて室温（３０℃）に保持し、ロジウムと金とが還元されやすい条件にするために、窒素ガスでバブリングした。次にこの混合溶液にホウ素系還元剤として粉末状の１．５ｍｍｏｌの水素化ホウ素ナトリウム（ＮａＢＨ４）を少しずつ加え、窒素ガスでバブリングしながら１時間攪拌してロジウムと金とを還元した。
【００４３】
（工程１−４）２Ｌのビーカーにアセトン１０００ｍＬを入れ、これに（工程１−３）で得た溶液を加えた。次に遠心分離器を用いて３０００ｒｐｍで５分間この混合溶液を処理して生成物を沈殿させた。次に無色透明になった上澄み液を廃棄して、残留する水素かホウ素ナトリウムを除去した。最後に得られた沈殿物に２００ｍＬのエタノールを加え、超音波洗浄器を用いて１５分間分散させることにより、Ｒｈ含有量が９７ａｔｏｍ％でＡｕ含有量が３ａｔｏｍ％のＲｈ−Ａｕ微粒子を含む溶液を得た。
【００４４】
（参考合成例１：Ａｕ−Ｒｈ微粒子の合成）
（合成例１）の（工程１−２）において、臭化水素酸（ＨＢｒ）を加えなかった点を除いて、（工程１−１）〜（工程１−４）を行って、Ｒｈ含有量が９７ａｔｏｍ％でＡｕ含有量が３ａｔｏｍ％のＲｈ−Ａｕ微粒子を含む溶液を得た。
【００４５】
（実施例１）
（微粒子担持触媒の合成）
（合成例１）で得られた微粒子分散液を３００ｍｌのビーカーに入れ、水を加えて約１００ｍｌに希釈した後、マグネチックスターラーで攪拌した。別のビーカーに（０．１ｗｔ％の場合）９４．８ｇの担体粉末（アルミナ−セリア−ジルコニア固溶体、製造メーカー名：（株）キャタラー）を入れ、水を約５０ｍｌ加えて分散させた。これを水で希釈した微粒子分散液に加えて、約１５０℃で加熱攪拌することにより分散媒を除去した。
【００４６】
次に１２０℃で１２時間乾燥させた後、乳鉢で粉砕し、空気中において３０時間３００℃で焼成することにより、担持触媒粉末を得た。この粉末を９８ＭＰａで高圧成型することにより直径約２〜約５ｍｍ、厚さ約２〜約５ｍｍの粒状のペレット試料を作製した。
【００４７】
（比較例１）
実施例１において、（合成例１）でなく（参考合成例１）で得た微粒子分散液を用いた点を除いて、実施例１の手順に従って、ペレット試料を得た。
【００４８】
分析
（微粒子のＳＴＥＭ−ＥＤＸ分析）
実施例１、比較例１の試料について、エネルギー分散型Ｘ線分析装置付走査透過型電子顕微鏡（ＳＴＥＭ−ＥＤＸ）（日立製ＨＤ−２０００、加速電圧：２００ｋＶ）による分析を行った。試料溶液をエタノールで希釈し、モリブデングリッドに滴下乾燥させたものを測定した。
【００４９】
ＳＴＥＭ像より得られた微粒子の平均一次粒径を粒子の１００点測定により算出したところ、実施例１（図１（ａ）、図２（ａ））および比較例１（図１（ｂ）、図２（ｂ））の試料では共に約２．４ｎｍであって、同程度の粒径であることを確認した。
【００５０】
次に、ＳＴＥＭ−ＥＤＸを用いて実施例１および比較例１について、１００点の微粒子の組成分析を行ったところ、図５のような分布となった。仕込み量の比（Ｒｈ：Ａｕ＝９７ａｔｏｍ％：３ａｔｏｍ％）に対して標準偏差（σ）を算出したところ、比較例１ではσ＝２．３６（図５（ｂ））であったのに対して、実施例１ではσ＝１．６２（図５（ａ））であり、実施例１の試料では比較例１の試料に対して、より仕込み量の比に近い分布を有していたことを確認した。
【００５１】
触媒活性評価
上記の方法で担持・焼成し予め酸化前処理した触媒ペレット２ｇを用いて、ガス条件：；ＣＯ  ０．６５％、Ｃ３Ｈ６：３０００ｐｐｍＣ、ＮＯ：１５００ｐｐｍ、Ｏ２：０．６％、ＣＯ２：１０％、Ｈ２Ｏ：０．３％、残余Ｎ２、総流量１０Ｌ／分のサンプルガスを流し、温度特性評価を行った。その結果、（ＮＯｘが５０％浄化される温度（℃）をプロットしたグラフに示されように、実施例１の試料は約２３５℃（図４（ａ））と、比較例１の試料の約２４５℃（図４（ｂ））に対し、より低温でも高活性を示した。
【産業上の利用可能性】
【００５２】
本発明に係る排ガス用浄化触媒の製造方法によれば、ＲｈとＡｕとの微粒子触媒において、より仕込み量の比に近い分布を有する微粒子を得ることができるため、得られた触媒においてＮＯｘ浄化活性を上げるための加熱温度を従来のように高い温度にする必要がなく、ストイキ雰囲気でもＮＯｘ浄化活性を有することから雰囲気を還元状態にするための燃料の使用が不必要になるか又は少なくとも大幅に低減することが可能となり、幅広い排ガス組成において高いＮＯｘ浄化性能を示す触媒を提供することができる。
【符号の説明】
【００５３】
１    臭化物イオン
２    保護剤
３    錯形成
４    還元剤
５    還元
６    Ｒｈ−Ａｕ微粒子
７    担持／焼成
８    担体
９    Ｒｈ−Ａｕ微粒子担持触媒
【図２】
2015182040.tif 000004
【図３】
2015182040.tif 000005
【図４】
2015182040.tif 000006
【図５】
2015182040.tif 000007
【図１】
2015182040.tif 000008